Способ испытания наплавленного металла на стойкость против образования горячих трещин
METHOD FOR TESTING DEPOSITED METAL FOR RESISTANCE TO HOT CRACKING

Изобретение относится к области сварки, а именно к способам количественной оценки сопротивляемости наплавочных материалов образованию горячих трещин с применением технологических проб типа с круговым швом, и позволяет осуществить выбор марки наплавочных материалов, режимов наплавки и может быть использовано в различных отраслях промышленности, а также в лабораторных исследованиях наплавленного металла.
Известен способ проба круглой заплаты Navy (Морского департамента США) (Горячие трещины при сварке жаропрочных сплавов. Шоршоров М.Х. и др. М., Машиностроение, 1973, с.163). Сварку пробы производят по участкам в последовательности 1-4. Каждый участок заполняют в несколько слоев. По окончании сварки устанавливают наличие трещин в шве.
Недостатком данного способа является то, что в этих пробах трещинообразование вызывается только жесткостью конструкции, которая приводит к обратному эффекту, а именно - к уменьшению растрескивания наплавленного металла, т.е. снижает их чувствительность к горячим трещинам. Кроме того, данный способ имеет низкую точность оценки испытаний, обусловленный различием характеристик критической скорости деформации, при которой прекращается образование горячей трещины, и критической скорости деформации, при которой начинается образование горячей трещины.
С
Прототипом изобретения является способ технологических испытаний с применением образцов типа с круговым швом (ГОСТ 26389-84). Образцы типа с круговым швом изготавливают в количестве пяти штук в виде квадратной пластины с кольцевой проточкой, составленной из четырех пластин одного размера со шлифованными торцами, скрепленными четырьмя монтажными швами с двух сторон. Наплавку производят путем заполнения кольцевой проточки наплавочными материалами в один слой, причем наплавку начинают в позиции 60°. Первый шов имеет протяженность, соответствующую центральному углу 240°. После охлаждения образца ниже 50°С сваривают замыкающий шов. После наплавки образцы подвергают исследованию характера горячих трещин и их количества в металле наплавки при 10-ти кратном увеличении. При отсутствии горячих трещин в образцах типа с круговым швом каждый следующий образец серии наплавляют с увеличением скорости наплавки на 20% и мощности сварочного источника тепла до выявления критической скорости наплавки (), приводящей к горячим трещинам.
Недостатком данного способа является низкая точность оценки испытаний ввиду того, что в процессе наплавки валика в кольцевую проточку происходит неизбежное и значительное перемешивание основного и присадочного материала. Кроме того, недостаток данного способа состоит в том, что для испытаний каждой новой марки наплавочных материалов необходимо изготовить партию образцов с тщательно подогнанными торцами пластин и со сложной кольцевой проточкой, что значительно увеличивает трудоемкость и металлоемкость исследований, особенно при изготовлении образцов из высокопрочных дисперсионно-твердеющих литейных сплавов, не поддающихся обработке обычным режущим инструментом.
Задачей изобретения является разработка способа количественной оценки сопротивляемости наплавочных материалов образованию горячих трещин с применением технологических проб типа с круговым швом, обеспечивающего повышение точности оценки испытаний путем устранения перемешивания основного и присадочного материала; чувствительности проб к образованию горячих трещин за счет снижения жесткости проб; снижение трудоемкости и материалоемкости исследований.
Техническим результатом изобретения является повышение точности оценки испытаний, чувствительности технологических проб типа с круговым швом к образованию горячих трещин, а также снижение трудоемкости и металлоемкости исследований без использования образцов с кольцевой проточкой.
Технический результат достигается тем, что способ испытания наплавленного металла на стойкость против образования горячих трещин, при котором изготавливают технологическую пробу типа с круговым швом, наплавляют ее путем заполнения кольцевой проточки наплавочными материалами и после охлаждения подвергают исследованию характера горячих трещин и их количества в металле наплавки при 10-ти кратном увеличении, отличающийся тем, что в качестве наплавочных материалов используют прессованные металлокерамические кольца, которые наплавляют на технологические пробы, изготовленные в виде втулок в количестве не менее трех штук, наплавку производят с постоянной скоростью, силой сварочного тока и напряжением дуги, интенсивность теплоотвода увеличивают за счет водоохлаждаемых металлических кристаллизаторов, осуществляя охлаждение внутренней и наружной поверхностей наплавленного металла, а за показатель склонности наплавленного металла к образованию горячих трещин принимают подсчитанное количество трещин в каждой технологической пробе, результат суммируют и за исходный берут средний.
На фиг.1 представлена закрытая пресс-форма одностороннего прессования металлического порошка (вид спереди).
На фиг.2 представлена схема одностороннего прессования металлического порошка в закрытой пресс-форме (засыпка металлического порошка в матрицу).
На фиг.3 представлена схема одностороннего прессования металлического порошка в закрытой пресс-форме (прессование).
На фиг.4 представлена схема одностороннего прессования металлического порошка в закрытой пресс-форме (выпрессовка металлокерамического кольца).
На фиг.5 представлен водоохлаждаемый металлический кристаллизатор внутренней поверхности наплавленного металла.
На фиг.6 представлен водоохлаждаемый металлический кристаллизатор наружной поверхности наплавленного металла.
На фиг.7 представлена схема охлаждения технологической пробы в процессе наплавки.
Закрытая пресс-форма одностороннего прессования 1 металлического порошка 2 состоит из нижнего пуансона со стержнем 3, который устанавливают в матрицу 4. Для заполнения матрицы 4 металлическим порошком 2 используют питатель 5. Верхний пуансон 6 установлен в матрицу 4, и при прессовании оказывает непосредственное давление на металлический порошок 5. После снятия нагрузки, из матрицы 4 извлекают верхний пуансон 6 и посредством давления на нижний пуансон со стержнем 3 выпрессовывается металлокерамическое кольцо 7.
Водоохлаждаемый металлический кристаллизатор внутренней поверхности наплавленного металла 8 состоит из корпуса 9, внутри которого расположена перегородка 10, необходимая для повышения скорости холодной воды 11. Для принудительного охлаждения внутренней поверхности наплавленного металла через подводящий патрубок 12 в корпус кристаллизатора 9 подается холодная вода 11, которая обходит снизу перегородку 10, и под давлением выводится через отводящий патрубок 13.
Водоохлаждаемый металлический кристаллизатор наружной поверхности наплавленного металла 14 состоит из корпуса 15. Для принудительного охлаждения наружной поверхности наплавленного металла через подводящий патрубок 16 в корпус кристаллизатора 15 подается холодная вода 11, которая под давлением выводится через отводящий патрубок 17.
Способ испытания наплавленного металла на стойкость против образования горячих трещин заключается в следующем.
В качестве наплавочного материала используют металлокерамическое кольцо 7, изготовленное из металлического порошка 2, который перед смешиванием просеивают через сито лабораторное 0063 по ГОСТ 6613-86 с размером ячейки 0,063 мм. Смешивание определенных порций металлического порошка 2 заданного состава производится в смесителе типа «пьяная бочка» в течение шести часов. Подготовленное таким образом необходимое количество металлического порошка 2 засыпают с помощью питателя 5 в полость матрицы 4, в которой установлен нижний пуансон со стержнем 3. После заполнения матрицы 4 металлическим порошком 2, питатель 5 убирают, и в матрицу 4 вставляют верхний пуансон 6 и давлением на верхний пуансон 6, посредством гидравлического пресса, происходит прессование металлического порошка 2. После прессования извлекают верхний пуансон 6 из матрицы 4 и путем давления на нижний пуансон со стержнем 3, посредством гидравлического пресса, производится извлечение металлокерамического кольца 7 из матрицы 4.
После прессования металлокерамического кольца 7, на плите сварочного манипулятора с плавно регулируемой скоростью вращения, собирают технологическую пробу 18. Металлокерамическое кольцо 7 укладывают на технологическую пробу 18, изготовленную в виде втулки из стали, внутри и снаружи которой установливают водоохлаждаемые металлические кристаллизаторы внутренней 8 и наружной 14 поверхностей наплавленного металла. Затем через подводящие патрубки 12 и 16 в корпуса кристаллизаторов 9 и 15 подается холодная вода 11, которая под давлением выводится через отводящие патрубки 13 и 17. Наплавка производится автоматически, неплавящимся вольфрамовым электродом в среде аргона, при этом горелку устанавливают в специальном приспособлении с регулируемым перемещением по высоте. После охлаждения, технологическую пробу 18 извлекают из водоохлаждаемых металлических кристаллизаторов внутренней 8 и наружной 14 поверхностей наплавленного металла для дальнейших исследований характера и количества горячих трещин.
Пример реализации изобретения.
CB
Д
CB
2
Подготовили металлический порошок (шихту) следующего химического состава: С - 0,04%; Si - 0,28%; Mn - 0,52%; Cr - 20,8%; Mo - 20,5%; B - 3,07%; W - 4,4%; Fe - 0,98%; Ni - остальное. Прессование металлического порошка осуществляли в закрытой пресс-форме одностороннего прессования. Засыпали подготовленное необходимое количество металлического порошка через питатель в полость матрицы, в которой установлен нижний пуансон со стержнем и вставили в матрицу верхний пуансон. Прессование металлокерамических колец (наружный диаметр - 30 мм, внутренний диаметр - 20 мм, высота - 5 мм) производилось на гидравлическом прессе с небольшой скоростью хода плунжера при удельном давлении 450 МПа. При прессовании максимальная нагрузка на верхний пуансон выдерживалась в течение 45 секунд. После извлечения полученного металлокерамического кольца из пресс-формы, оно укладывалось в собранную технологическую пробу, закрепленную на плите специально изготовленного сварочного манипулятора с плавно регулируемой через автотрансформатор скоростью вращения. Горелка для аргонодуговой наплавки устанавливалась в специальном приспособлении с регулируемым перемещением по высоте. Для облегчения зажигания дуги в схему был включен сварочный осциллятор. Наплавка осуществлялась автоматически, неплавящимся вольфрамовым электродом в среде аргона на режиме: I=180 А, U=12 В, V=5 м/час, расход аргона 12 л/мин. В процессе наплавки данной технологической пробы, дополнительно охлаждалась внутренняя и наружная поверхности наплавленного металла, за счет водоохлаждаемых металлических кристаллизаторов. Площадь охлаждаемых поверхностей, рассчитанная по формуле S=2⋅π⋅r⋅h, составила 7,85 см. После охлаждения, наплавленная технологическая проба извлекалась из водоохлаждаемых металлических кристаллизаторов. Для получения более точных результатов, были наплавлены три технологические пробы, подсчитывалось количество трещин в каждой из трех проб, результат суммировался и за исходный результат брался средний. Исследование характера горячих трещин и их количества в металле наплавки осуществлялось просмотром через лупу при 10-ти кратном увеличении и в бинокулярный стереоскопический микроскоп при увеличении х40. Из наплавленных технологических проб, у которых не были обнаружены горячие трещины на поверхности просмотром через лупу и в бинокулярный микроскоп, изготавливались микрошлифы, которые исследовались с помощью металлографического микроскопа при увеличении х100. Кроме того, в технологической пробе наблюдалось значительное снижение перемешивания наплавляемого металла с металлом образца, что обеспечило повышение точности оценки испытаний.
Таким образом, предлагаемый способ испытания наплавленного металла на стойкость против образования горячих трещин с использованием водоохлаждаемых металлических кристаллизаторов внутренней и наружной поверхностей наплавленного металла позволяет повысить точность оценки испытаний, чувствительность технологических проб типа с круговым швом к образованию горячих трещин, а также снизить трудоемкость и металлоемкость исследований без использования образцов с кольцевой проточкой.